【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
分岐ポリエチレン改質剤であって、該分岐改質剤の重量を基準として、0.01質量%〜10.0質量%のジエン由来の単位、および1.0質量%〜20質量%のC4〜C10α-オレフィン由来の単位を含み、該分岐ポリエチレン改質剤がa) 0.95未満のg’visを持ち、b) 50,000g/モル〜300,000g/モルのMwを有し、かつc) 4.0〜12.0のMw/Mnを持つことを特徴とする、前記分岐ポリエチレン改質剤。
【請求項２】
40またはそれ以上の剪断減粘性比を持つ、請求項1記載の改質剤。
【請求項３】
前記改質剤が、70J/g〜140J/gの融解熱(Hf)を持つ、請求項１又は２に記載の改質剤。
【請求項４】
前記改質剤が、95℃〜135℃の融点(Tm)を持つ、請求項１〜３のいずれか1項に記載の改質剤。
【請求項５】
前記C4〜C10コモノマーが1種またはそれ以上のC4〜C10α-オレフィンコモノマーである、請求項１〜４のいずれか1項に記載の改質剤。
【請求項６】
前記分岐改質剤が、150,000g/モル〜2,000,000g/モルのMzを持つ、請求項１〜５のいずれか1項に記載の改質剤。
【請求項７】
前記改質剤が、40度またはそれ以下、または10度〜35度の、複素剪断弾性率G*=100,000Paにおける位相角を持つ、請求項１〜６のいずれか1項に記載の改質剤。
【請求項８】
前記ジエンが、1,4-ペンタジエン、1,5-ヘキサジエン、1,6-ヘプタジエン、1,7-オクタジエン、1,8-ノナジエン、1,9-デカジエン、1,10-ウンデカジエン、1,11-ドデカジエン、1,12-トリデカジエン、1,13-テトラデカジエン、テトラヒドロインデン、ノルボルナジエン、ジシクロペンタジエン、5-ビニル-2-ノルボルネン、1,4-シクロヘキサジエン、1,5-シクロオクタジエン、1,7-シクロドデカジエンおよびこれらの組合せからなる群から選択される、前記請求項のいずれか1項に記載の改質剤。
【請求項９】
請求項１〜８のいずれか1項に記載の改質剤および線状ポリエチレンから作製されたブレンドであって、該ブレンドを、ダイを通して押出す際に、押出機の平均電動機負荷が、同一の該線状ポリエチレンのみを押出す際の該同一の押出機の平均電動機負荷よりも、少なくとも1％低い平均電動機負荷を持つことを特徴とする、前記ブレンド。
【請求項１０】
請求項１〜９のいずれか1項に記載の改質剤および線状ポリエチレンから作製されたブレンドであって、該分岐改質剤の溶融強度が、10cN〜60cNであり、かつ本発明のブレンドの溶融強度が、1cN〜12cNであることを特徴とする、前記ブレンド。
【請求項１１】
請求項１〜１０のいずれか1項に記載の改質剤および線状ポリエチレンから作製されたブレンドであって、伸長粘度を、歪速度1sec-1および温度150℃で測定した場合に、該改質剤が1.0〜10.0の歪-硬化比を持つことを特徴とする、前記ブレンド。
【請求項１２】
請求項9〜11のいずれか1項に記載のブレンドから作製されたフィルム。
【請求項１３】
前記フィルムが、前記分岐改質剤が存在しない点を除き、同一条件下でフィルムに成形された同一の組成物と比較して、ネック-インにおける少なくとも10％または15％の減少を示す、請求項12記載のキャストフィルム。
【請求項１４】
請求項12記載のブレンドのインフレートフィルムであって、該フィルムが、前記分岐改質剤が存在しない点を除き、同一条件下でフィルムに成形された前記ポリエチレンと比較して、落槍衝撃強さ(kg/mm(×0.0394)(g/mil)単位で測定される)における25％以下の減少を示し、かつ該分岐改質剤が存在しない点を除き、同一条件下でフィルムに成形された該ポリエチレンと比較して、エルメンドルフ引裂強さ(kg/mm(×0.0394)(g/mil)単位で測定される)における35％以下の減少を示し、かつ該分岐改質剤が存在しない点を除き、同一条件下でフィルムに成形された該ポリエチレンと比較して、少なくとも20％またはそれ以上の最大押出量を示すことを特徴とする、前記インフレートフィルム。
【手続補正２】
【補正対象書類名】明細書
【補正対象項目名】０１８２
【補正方法】変更
【補正の内容】
【０１８２】
実務として許されるあらゆる管内の目的に対して、任意の優先権証明書、関連出願、および／またはテスト手順を含む、ここに記載の全ての文書は、本件テキストと矛盾しない程度に、ここに参考として組入れられるものとする。但し、最初に提出された出願または提出文書において名前が挙げられていない如何なる優先権証明書も、ここに参考として組み入れることはないことを条件とする。上記の一般的な説明および特定の態様から明確であるように、本発明の様々な形態が例示されかつ説明されているが、本発明の精神並びに範囲を逸脱することなしに、種々の変更を行うことが可能である。従って、これにより本発明の限定を意図するものではない。同様に、「含む（ｃｏｍｐｒｉｓｉｎｇ）」なる用語は、オーストラリア法の趣旨にとって、「含む（ｉｎｂｃｌｕｄｉｎｇ）」なる用語と同義である。同様に、組成物、要素または一群の要素に対して、移行句「含む（ｃｏｍｐｒｉｓｉｎｇ）」が先行する場合には常に、同一の組成物または一群の要素は、該組成物、要素、または複数の要素の記述に先立つ、移行句「…から本質的になる」、「…からなる」、「からなる群から選択される」または「…である」を伴っていることも、またはその逆をも我々が意図していることが理解される。
次に本発明の態様を示す。
1.少なくとも５０モル％のエチレン、１種またはそれ以上のＣ4〜Ｃ40コモノマー、および少なくとも２つの重合性結合をもつポリエンを含む分岐ポリエチレン改質剤であって、該分岐ポリエチレン改質剤が、ａ）０．９７未満のｇ’visを有し、ｂ）本質的にゲルを含まず、ｃ）１００，０００ｇ／モルまたはそれ以上のＭｗを持ち、かつｄ）４．０またはそれ以上のＭｗ／Ｍｎを持つことを特徴とする、前記分岐ポリエチレン改質剤。
2.前記コモノマーが、０．５モル％〜３０モル％の量で存在する、上記１記載の改質剤。
3.前記ポリエンが、０．００１モル％〜１０モル％の量で存在する、上記１記載の改質剤。
4.前記改質剤が、０．９０またはそれ以下のｇ′（Ｚａｖｅ）を持つ、上記１記載の改質剤。
5.前記改質剤が、２またはそれ以上の歪−硬化比を持つ、上記１記載の改質剤。
6.前記Ｃ4〜Ｃ40コモノマーが、１種またはそれ以上のＣ6〜Ｃ40α−オレフィンコモノマーである、上記１記載の改質剤。
7.前記改質剤が、５質量％またはそれ以下のキシレン不溶性物質を含む、上記１記載の改質剤。
8.前記Ｃ4〜Ｃ40コモノマーが、１種またはそれ以上のヘキセン、ブテン、またはオクテンである、上記１記載の改質剤。
9.前記ポリエンが、１，４−ペンタジエン、１，５−ヘキサジエン、１，６−ヘプタジエン、１，７−オクタジエン、１，８−ノナジエン、１，９−デカジエン、１，１０−ウンデカジエン、１，１１−ドデカジエン、１，１２−トリデカジエン、１，１３−テトラデカジエン、テトラヒドロインデン、ビシクロ−（２．２．１）−ヘプタ−２，５−ジエンとしても知られているノルボルナジエン、ジシクロペンタジエン、５−ビニル−２−ノルボルネン、１，４−シクロヘキサジエン、１，５−シクロオクタジエン、および１，７−シクロドデカジエンからなる群から選択される、上記１記載の改質剤。
10.１）少なくとも５０モル％のエチレン、１種またはそれ以上のＣ4〜Ｃ40コモノマー、および少なくとも２つの重合性結合をもつポリエンを含む分岐ポリエチレン改質剤、ここで該分岐ポリエチレン改質剤は、ａ）０．９７未満のｇ’visを有し、ｂ）５質量％またはそれ以下のキシレン不溶性物質を含み；および２）０．８８ｇ／ｃｃまたはそれ以上の密度および２０，０００ｇ／モルまたはそれ以上のＭｗを持つポリエチレン、ここで該エチレンポリマーは、該分岐改質剤のｇ’visよりも少なくとも０．０１単位高いｇ’visを持つ、を含むことを特徴とするブレンド。
11.前記分岐ポリエチレン改質剤の０．１ｒａｄ／秒における複素粘度が、該分岐ポリエチレン改質剤と組合せる前の前記ポリエチレンの０．１ｒａｄ／秒における複素粘度に等しいかまたはそれより大きい、上記１０記載の組成物。
12.前記分岐ポリエチレン改質剤が、前記ブレンドを基準として、０．５質量％〜１０質量％にて存在する、上記１０記載の組成物。
13.前記ポリエチレンが、エチレンと１種またはそれ以上のＣ3〜Ｃ20α−オレフィンとのコポリマーを含み、かつ２０，０００〜１，０００，０００ｇ／モルのＭｗを持つ、上記１０記載の組成物。
14.前記ポリエチレンが、０．９１〜０．９６ｇ／ｃｍ3の密度を持つ、上記１０記載の組成物。
15.前記分岐ポリエチレン改質剤が、０．１質量％〜９９．５質量％にて存在し（前記ブレンドの質量を基準として）、かつ前記ポリエチレンが、６０％またはそれ以上の組成分布幅指数および０．９０ｇ／ｃｍ3またはそれ以上の密度を持つ、上記１０記載の組成物。
16.前記改質剤が、２またはそれ以上の歪−硬化比を持つ、上記１０記載の改質剤。
17.前記改質剤がエチレン、オクテン、１，９−デカジエンコポリマーである、上記１記載の改質剤。
18.１．０より大きな歪−硬化比を持つことを特徴とするブレンド組成物。
19.線状ＰＥおよび分岐改質剤を含み、同一の厚みおよび同一の組成を持ち、該分岐改質剤を含まず、かつ同一の条件下で製造されたフィルムの値よりも少なくとも１０％低い厚みの変動および同一の厚みおよび同一の組成を持ち、該分岐改質剤を含まず、かつ同一の条件下で製造されたフィルムの２０％以内の落槍衝撃強さを持つことを特徴とする、ポリエチレンフィルム。
20.線状ＰＥおよび分岐改質剤を含み、同一の厚みおよび同一の組成を持ち、該分岐改質剤を含まず、かつ同一の条件下で製造されたフィルムの値よりも少なくとも１０％低い厚みの変動および同一の厚みおよび同一の組成を持ち、該分岐ポリエチレン改質剤を含まず、かつ同一の条件下で製造されたフィルムの２０％以内のＭＤ引裂強さを持つことを特徴とする、ポリエチレンフィルム。
21.線状ＰＥおよび分岐改質剤を含み、同一の厚みおよび同一の組成を持ち、該分岐改質剤を含まず、かつ同一の条件下で製造されたフィルムの値よりも少なくとも１０％低い曇り度および同一の厚みおよび同一の組成を持ち、該分岐改質剤を含まず、かつ同一の条件下で製造されたフィルムの２０％以内の落槍衝撃強さを持つことを特徴とする、ポリエチレンフィルム。
22.線状ＰＥおよび分岐改質剤を含み、同一の厚みおよび同一の組成を持ち、該分岐改質剤を含まず、かつ同一の条件下で製造されたフィルムの値よりも少なくとも１０％低い曇り度および同一の厚みおよび同一の組成を持ち、該分岐ポリエチレン改質剤を含まず、かつ同一の条件下で製造されたフィルムの２０％以内のＭＤ引裂強さを持つことを特徴とする、ポリエチレンフィルム。
23.前記改質剤のＣ4〜Ｃ40コモノマーが、１種またはそれ以上のＣ6〜Ｃ40α−オレフィンコモノマーである、上記１０記載のブレンド。
24.上記１記載の組成物を含むことを特徴とするフィルム。
25.上記１０記載の組成物を含むことを特徴とするフィルム。
26.上記１記載の組成物を含むフィルムであって、該フィルムが、同一の厚みおよび同一の組成を持ち、該分岐ポリエチレン改質剤を含まず、かつ同一の条件下で製造されたフィルムについて測定された曇り度の値よりも少なくとも１０％低い曇り度を持つことを特徴とする、前記フィルム。
27.上記１記載の組成物を含むフィルムであって、該フィルムが、同一の厚みおよび同一の組成を持ち、該分岐ポリエチレン改質剤を含まず、かつ同一の条件下で製造されたフィルムについて測定された厚みの変動よりも少なくとも１０％低い厚みの変動を持つことを特徴とする、前記フィルム。
28.上記１記載の組成物を含むフィルムであって、該フィルムが、同一の厚みおよび同一の組成を持ち、該分岐ポリエチレン改質剤を含まず、かつ同一の条件下で製造されたフィルムについて測定された落槍衝撃強さよりも大きいか、あるいはそれよりも３０％以内で低い、落槍衝撃強さを持つことを特徴とする、前記フィルム。
29.上記１記載の組成物を含むフィルムであって、該フィルムが、同一の厚みおよび同一の組成を持ち、該分岐ポリエチレン改質剤を含まず、かつ同一の条件下で製造されたフィルムについて測定されたＭＤ引裂強さよりも大きいか、またはそれよりも３０％以内で低い、ＭＤ引裂強さを持つことを特徴とする、前記フィルム。
30.上記１記載の分岐ポリエチレン改質剤または上記１０記載のブレンドを含むフィルムであって、該フィルムが、同一の厚みおよび同一の組成を持ち、該分岐ポリエチレン改質剤を含まず、かつ同一の条件下で製造されたフィルムについて測定された厚みの変動よりも少なくとも１０％低い厚みの変動を持ち、かつ該フィルムが、同一の厚みおよび同一の組成を持ち、該分岐ポリエチレン改質剤を含まず、かつ同一の条件下で製造されたフィルムについて測定された落槍衝撃強さの３０％以内の、ｋｇ／ｍｍ（（×２５．４）ｇ／ミル）単位で表した落槍衝撃強さを持つことを特徴とする、前記フィルム。
31.上記１記載の分岐ポリエチレン改質剤または上記１０記載のブレンドを含むフィルムであって、該フィルムが、同一の厚みおよび同一の組成を持ち、該分岐ポリエチレン改質剤を含まず、同一の条件下で製造されたフィルムについて測定された厚みの変動よりも少なくとも１０％低い厚みの変動を持ち、かつ該フィルムが、同一の厚みおよび同一の組成を持ち、該分岐ポリエチレン改質剤を含まず、同一の条件下で製造されたフィルムについて測定されたＭＤ引裂強さよりも大きいか、あるいはそれよりも３０％以内で低い、ＭＤ引裂強さを持つことを特徴とする、前記フィルム。
32.上記１０記載のブレンドを含むフィルムであって、該ブレンド組成物が、該分岐ポリエチレン改質剤を含まない組成物について測定された歪−硬化比よりも少なくとも１０％大きな歪−硬さ比を持ち、かつ該フィルムが、同一の厚みおよび同一の組成を持ち、該分岐ポリエチレン改質剤を含まず、かつ同一の条件下で製造されたフィルムについて測定された落槍衝撃強さの３０％以内の、ｋｇ／ｍｍ（（×２５．４）ｇ／ミル）単位で表した落槍衝撃強さを持つことを特徴とする、前記フィルム。
33.上記１記載の分岐ポリエチレン改質剤または上記１０記載のブレンドを含むフィルムであって、該フィルムが、同一の厚みおよび同一の組成を持ち、該分岐ポリエチレン改質剤を含まず、かつ同一の条件下で製造されたフィルムについて測定された厚みの変動よりも少なくとも１０％低い厚みの変動を有し、かつ該フィルムが、同一の厚みおよび同一の組成を持ち、該分岐ポリエチレン改質剤を含まず、かつ同一の条件下で製造されたフィルムについて測定された曇り度よりも少なくとも１０％低い曇り度を持つことを特徴とする、前記フィルム。
34.組成物であって、（該組成物の質量を基準として）２５質量％より多くの、０．９７またはそれ以上のｇ’visおよび２０，０００ｇ／モルまたはそれ以上のＭｗを有する、１種またはそれ以上のエチレンポリマーおよび少なくとも０．１質量％の分岐改質剤を含み、ここで該改質剤が、０．９７未満のｇ’visを有し、該エチレンポリマーが、該分岐改質剤のｇ’visよりも少なくとも０．０１単位高いｇ’visを持つことを特徴とする、前記組成物。
35.前記改質剤が、５３．９＊Ｉ２(-0.74)よりも大きな、振動数０．０１ｒａｄ／秒における複素粘度対振動数３９８ｒａｄ／秒における複素粘度の剪断減粘性比を持ち、ここでＩ２は、ＡＳＴＭ １２３８ Ｄに従う、１９０℃、２．１６ｋｇにおけるメルトインデックスである、上記１記載の改質剤。
36.触媒、活性化剤としてのエチレン、Ｃ4〜Ｃ40α−オレフィンおよびポリエンを接触させる工程およびターポリマーを得る工程を含み、該触媒の効率が、触媒１ｇにつきポリマー１００，０００ｇまたはそれ以上であることを特徴とする、分岐改質剤の製造方法。
37.分岐ポリエチレン改質剤であって、少なくとも５０モル％のエチレン、１種またはそれ以上のＣ4〜Ｃ40コモノマー、および少なくとも２つの重合性結合を持つポリエンを含み、該分岐ポリエチレン改質剤が、0.80未満のg’visおよび少なくとも5000 Pa・sの0.1rad/秒および温度１９０℃における複素粘度を持つことを特徴とする、前記分岐ポリエチレン改質剤。
38.前記分岐ポリエチレン改質剤が、２０，０００ｇ／モルまたはそれ以上のＭｗを持つ、上記１０記載の組成物。
39.分岐ポリエチレン改質剤であって、少なくとも５０モル％のエチレン、１種またはそれ以上のＣ4（好ましくはＣ6）〜Ｃ40コモノマー、および少なくとも２つの重合性結合を持つポリエンを含み、該分岐ポリエチレン改質剤が、0.65未満のg’visおよび少なくとも5000 Pa・sの、０．１ｒａｄ／秒および温度１９０℃における複素粘度を持つことを特徴とする、前記分岐ポリエチレン改質剤。
40.分岐ポリエチレン改質剤であって、少なくとも５０モル％のエチレン、１種またはそれ以上のＣ4〜Ｃ40コモノマー、および少なくとも２つの重合性結合を持つポリエンを含み、該分岐ポリエチレン改質剤が、ａ）０．９７未満のｇ’visを有し、ｂ）本質的にゲルを含まず、ｃ）５０，０００ｇ／モルまたはそれ以上のＭｗを持ち、およびｄ）４．０またはそれ以上のＭｗ／Ｍｎを持つことを特徴とする、前記分岐ポリエチレン改質剤。